(57)【要約】【課題】作業工程の煩雑さを解消し、熟練作業を要することなく施工でき、電線接続部の高品位の防水性能を安定して確保し、さらに再使用（リペア・リユース）が可能な架空配電線用絶縁カバーを提供する。【解決手段】ヒンジ結合された一対の半筒状カバー部材１１，１２は、架空配電線１００，１０２の電線接続部１０１，１０３の周囲を覆う保護部収容壁２１，３１と、保護部収容壁２１，３１の側縁２４，２５，３４，３５に延設されて架空配電線の出入口となる電線挿通壁２２，２３，３２，３３とを一体に形成することでそれぞれ作られており、保護部収壁部の側縁及び電線挿通壁の全周に密着して気密保持する低硬度ゴム層４１，５１を有し、低硬度ゴム層４１，５１が、一対の半筒状カバー部材１１，１２の片面または両面に形成されている。【選択図】図１
2010288407.tif 000002
【特許請求の範囲】
【請求項１】
ヒンジ結合された一対の半筒状カバー部材が、
架空配電線の電線接続部の周囲を覆う保護部収容壁と、
前記保護部収容壁の側縁に延設されて前記架空配電線の出入口となる電線挿通壁とを一体に形成することで作られており、
前記保護部収壁部の前記側縁及び前記電線挿通壁の全周に密着して気密保持する超低硬度ゴム層を有し、
前記超低硬度ゴム層が、前記一対の半筒状カバー部材の片面または両面に形成されていることを特徴とする架空配電線用絶縁カバー。
【請求項２】
前記低硬度ゴム層は、ＪＩＳＫ６３００で規定するムーニー粘度ＭＬ１＋４ （１２１℃）が１００以上である高分子量のエチレン−プロピレンゴム１００重量部，パラフィン系オイル３００〜６００重量部，および有機過酸化物１〜１５重量部を必須成分とする防水用ゴム組成物であることを特徴とする請求項１に記載の架空配電線用絶縁カバー。
【請求項３】
前記防水用ゴム組成物には、高吸水性ポリマーが配合されていることを特徴とする請求項２に記載の架空配電線用絶縁カバー。
【請求項４】
前記防水用ゴム組成物を成形加硫してなることを特徴とする請求項２または請求項３に記載の架空配電線用絶縁カバー。
【発明の詳細な説明】
【技術分野】
【０００１】
本発明は、架空配電線用絶縁カバーに関し、特に架空配電線の電線接続部や分岐部等の電線接続部を挟着保持することで、該電線接続部を絶縁保護する配電線路のジャンパー部分に使用する接続用スリーブの架空配電線用絶縁カバーに関する。
【背景技術】
【０００２】
従来の架空配電線の電線接続部や分岐部等の電線接続部は、充電部分を隠蔽するためにカバーを施工したものに、固定と防水性を確保するためにカバー両端に粘着性ポリエチレンテープを巻いているのが一般的であった。
【０００３】
上述した電線接続部に対するテープ巻き作業としては、図４（Ａ）に示す直接活線工法と、図４（Ｂ）に示す間接活線工法（ホットスティック）とがある。
また、架空配電線用絶縁カバーに関する特許文献１では、挿通した架空配電線の外周に対して、密着して気密保持する絶縁性粘着材層を設けている。
さらに、防水用ゴム組成物及びそれを用いた電線接続用絶縁性防水材に関する特許文献２では、電線接続部の両端にテープを巻回し、さらにその上を両端に跨がって緊縮力のある粘着シートやテープ、または機械的強度の大きいプラスチックカバーで被覆することを提案している。
【先行技術文献】
【特許文献】
【０００４】
【特許文献１】特開２００１−２９８８３９号公報
【特許文献２】特開平４−１２６７８９号公報
【発明の概要】
【発明が解決しようとする課題】
【０００５】
ところが、上述した電線接続部に対するテープ巻き作業を行う場合に、図４（Ａ）に示すように作業者が電柱に登っての作業、若しくは高所作業車のバケットに搭乗した高所において、直接手作業でテープ巻きする直接活線工法では、電気用ゴム手袋などの絶縁保護具を装着して作業するものの、作業者は熟練を要し、感電の危険があり夏場の作業においては疲労が大きかった。
また、図４（Ｂ）に示すように作業者が直接手を触れることなく絶縁棒を用いる間接活線工法の場合でも、縁回し部分は作業スペースが狭く、テープ巻きが困難である。そのため、十分にテープを巻くことができず、充電部が露出したり、充電部に水が浸入することがあった。また、作業者の熟練度により作業に時間がかかることもあった。
【０００６】
また、特許文献１の技術では、挿通した架空配電線の外周に対して、密着して気密保持する絶縁性粘着材層を設けているものの、粘着材層はゲル状であるために、一度カバーを閉じたものを再度開いて使用することが難しかった。
特許文献２の技術では、テープ巻回し、さらにその上からテープあるいはカバーするという２重の工程が必要であり、作業に手間がかかる。
そこで、本発明の目的は上記課題を解消することにあり、作業工程の煩雑さを解消し、熟練作業を要することなく施工でき、電線接続部の高品位の防水性能を安定して確保し、さらに再使用（リペア・リユース）が可能な架空配電線用絶縁カバーを提供することである。
【課題を解決するための手段】
【０００７】
上記課題を解消するために、本発明の架空配電線用絶縁カバーは、ヒンジ結合された一対の半筒状カバー部材が、架空配電線の電線接続部の周囲を覆う保護部収容壁と、前記保護部収容壁の側縁に延設されて前記架空配電線の出入口となる電線挿通壁とを一体に形成することで作られており、前記保護部収壁部の前記側縁及び前記電線挿通壁の全周に密着して気密保持する超低硬度ゴム層を有し、前記超低硬度ゴム層が、前記一対の半筒状カバー部材の片面または両面に形成されていることを特徴とする。上記構成により、作業工程の煩雑さを解消し、熟練作業を要することなく施工でき、電線接続部の高品位の防水性能を安定して確保し、さらに再使用（リペア・リユース）が可能である。
【０００８】
本発明の架空配電線用絶縁カバーでは、前記超低硬度ゴム層は、ＪＩＳＫ６３００で規定するムーニー粘度ＭＬ１＋４ （１２１℃）が１００以上である高分子量のエチレン−プロピレンゴム１００重量部，パラフィン系オイル３００〜６００重量部，および有機過酸化物１〜１５重量部を必須成分とする防水用ゴム組成物であることを特徴とする。上記構成により、優れた弾性力で電線接続部に密着して良好な防水性を確保できる。
【０００９】
本発明の架空配電線用絶縁カバーでは、前記防水用ゴム組成物には、高吸水性ポリマーが配合されていることを特徴とする。上記構成により、仮に電線接続部に外部から例えば雨や湿気によって水分の浸入があった場合でも、防水用ゴム組成物の高吸水性ポリマーがこの浸入水を吸収するので、電線接続部の防水効果が一層向上する。
本発明の架空配電線用絶縁カバーでは、前記防水用ゴム組成物を成形加硫してなることを特徴とする。上記構成により、防水用ゴム組成物は加硫体であるため粘着性が大きくないので、特に架空配電線用絶縁カバーの解体性も良好で再使用が可能である。
【発明の効果】
【００１０】
本発明によれば、作業工程の煩雑さを解消し、熟練作業を要することなく施工でき、電線接続部の高品位の防水性能を安定して確保し、さらに再使用（リペア・リユース）が可能な架空配電線用絶縁カバーを提供することができる。
【図面の簡単な説明】
【００１１】
【図１】本発明の一実施形態に係る架空配電線用絶縁カバーを展開した状態の全体図。
【図２】架空配電線用絶縁カバーの嵌合部の断面図（両面ゴム）。
【図３】架空配電線用絶縁カバーの嵌合部の断面図（片面ゴム）。
【図４】従来の電線接続部の接続作業例の図。
【発明を実施するための形態】
【００１２】
以下、図面を参照して、本発明の好ましい実施形態を詳細に説明する。
図１は、本発明の架空配電線用絶縁カバーの好ましい実施形態を示しており、架空配電線用絶縁カバーを展開した状態の全体を示している。
図１に示す架空配電線用絶縁カバー１０は、一対の半筒状カバー部材を有しており、２本の架空配電線１００の電線接続部１０１と１本の架空配電線１０２の電線接続部１０３を覆って電気絶縁して保持するための再使用可能なカバーである。電線接続部１０１の導体部１０４と電線接続部１０３の導体部１０５は、コネクタ１０６により電気的にかつ機械的に接続されている。
【００１３】
架空配電線用絶縁カバー１０は、第１半筒状カバー部材１１と第２半筒状カバー部材１２を有している。この第１半筒状カバー部材１１と第２半筒状カバー部材１２は、ヒンジ１３により中心軸ＣＬを中心としてＲ方向に開閉可能に結合されている。第１半筒状カバー部材１１と第２半筒状カバー部材１２は、中心軸ＣＬを中心としてほぼ上下対称形状に形成されている。
【００１４】
第１半筒状カバー部材１１と第２半筒状カバー部材１２とヒンジ１３は、電気絶縁性を有する材料により形成されている。架空配電線用絶縁カバー１０の外殻である第１半筒状カバー部材１１と第２半筒状カバー部材１２とヒンジ１３は、例えばプラスチックの射出成形などによりつくることができ、材質としては電気絶縁性を有する材質、主にポリエチレンまたはポリプロピレンが用いられるが、これに限定するものではない。
【００１５】
図１に示すように、第１半筒状カバー部材１１は、保護部収容壁２１と、電線挿通壁２２，２３とを一体に形成することで作られている。保護部収容壁２１は、２本の架空配電線１００の電線接続部１０１と１本の架空配電線１０２の電線接続部１０３とコネクタ１０６の周囲を覆うための部分である。電線挿通壁２２は、保護部収容壁２１の側縁２４に延設されて２本の架空配電線１００の出入口となる部分である。電線挿通壁２３は、保護部収容壁２１の側縁２５に延設されて１本の架空配電線１０２の出入口となる部分である。保護部収容壁２１内には、電線接続部１０１と電線接続部１０３とコネクタ１０６を収容する収容空間部２６が形成されている。
【００１６】
同様にして、図１に示すように、第２半筒状カバー部材１２は、保護部収容壁３１と、電線挿通壁３２，３３とを一体に形成することで作られている。保護部収容壁３１は、２本の架空配電線１００の電線接続部１０１と１本の架空配電線１０２の電線接続部１０３とコネクタ１０６の周囲を覆うための部分である。電線挿通壁３２は、保護部収容壁３１の側縁３４に延設されて２本の架空配電線１００の出入口となる部分である。
【００１７】
電線挿通壁３３は、保護部収容壁３１の側縁３５に延設されて１本の架空配電線１０２の出入口となる部分である。保護部収容壁３１内には、電線接続部１０１と電線接続部１０３とコネクタ１０６を収容する収容空間部３６が形成されている。第１半筒状カバー部材１１と第２半筒状カバー部材１２がヒンジ部１３により閉じた状態では、電線接続部１０１と電線接続部１０３とコネクタ１０６が収容空間部２６，３６内に収容されるようになっている。
【００１８】
図１に示すように、第１半筒状カバー部材１１は、一方の超低硬度ゴム層４１を有している。同様にして、第２半筒状カバー部材１２は、他方の超低硬度ゴム層５１を有している。
一方の低硬度ゴム層４１は、保護部収壁部２１の側縁２４，２５及び電線挿通壁２２，２３の全周に密着して気密保持するための気密保持材である。他方の超低硬度ゴム層５１は、保護部収壁部３１の側縁３４，３５及び電線挿通壁３２，３３の全周に密着して気密保持するための気密保持材である。このように、図１に示す架空配電線用絶縁カバー１０では、第１半筒状カバー部材１１が一方の超低硬度ゴム層４１を有し、かつ第２半筒状カバー部材１２が他方の超低硬度ゴム層５１を有している。
【００１９】
図１に示す超低硬度ゴム層４１は、ゴム部分４２，４３，４４，４５を有し、超低硬度ゴム層５１は、ゴム部分５２，５３，５４，５５を有している。ゴム部分４２，４３，４４，４５は、中心軸ＣＬを中心としてゴム部分５２，５３，５４，５５に対してそれぞれ対応した位置にある。
ゴム部分４２，４３，４４，４５は、収容空間部２６を囲むように形成されている。ゴム部分４２は、中心軸ＣＬと平行なＸ方向に沿ってほぼ形成され、ゴム部分４３，４４は、Ｘ方向と直交するＹ方向に沿って形成され、ゴム部分４５は、Ｘ方向に沿って形成されている。ゴム部分４３は、２本の架空配電線１００の絶縁被覆の周囲に密着され、ゴム部分４４は、１本の架空配電線１０２の絶縁被覆の周囲に密着されるようになっている。
【００２０】
これに対して、ゴム部分５２，５３，５４，５５は、収容空間部３６を囲むように形成されている。ゴム部分５２は、中心軸ＣＬと平行なＸ方向に沿ってほぼ形成され、ゴム部分５３，５４は、Ｘ方向と直交するＹ方向に沿って形成され、ゴム部分５５は、Ｘ方向に沿って形成されている。第１半筒状カバー部材１１と第２半筒状カバー部材１２を、ヒンジ１３を介して閉じて互いに密着することで、ゴム部分４３，５３は、２本の架空配電線１００の絶縁被覆の周囲に密着され、ゴム部分４４，５４は、１本の架空配電線１０２の絶縁被覆の周囲に密着されるようになっている。
【００２１】
これらの超低硬度ゴム層４１，５１の位置は、絶縁カバー１１，１２の保護部収壁部２１，３１の端から例えばＳ＝約５ｍｍ程度内側の位置から全周囲に渡って１０ｍｍ〜１５ｍｍ幅（幅Ｓ１）のパッキン状に配置した形になっている。また、保護部収壁部２１，３１の全幅Ｓ２としては１５ｍｍ〜２０ｍｍとなっている。
このようにする理由は、絶縁カバー１１，１２が最低限１０ｍｍ以上の幅Ｓ１を有していなければ、現場作業において安定して有効に全周を水密シールできないことによる。
【００２２】
超低硬度ゴム層４１，５１は、予め成形（加硫）したものを、第１半筒状カバー部材１１と第２半筒状カバー部材１２に対してそれぞれ貼り合わせたり、加硫前の超低硬度ゴムを第１半筒状カバー部材１１と第２半筒状カバー部材１２に対してそれぞれ流し込み、超低硬度ゴム層４１，５１と第１半筒状カバー部材１１と第２半筒状カバー部材１２とを一体成形することもできる。このように貼り合わせる場合、超低硬度ゴム層４１，５１は、第１半筒状カバー部材１１の溝と第２半筒状カバー部材１２の溝へ挿入したり、接着剤を用いて固定することができる。
【００２３】
図２には、図１に示す第１半筒状カバー部材１１と第２半筒状カバー部材１２との嵌合部の一部を示している。第１半筒状カバー部材１１と第２半筒状カバー部材１２が重なり合って閉じると、第１半筒状カバー部材１１側に固定された超低硬度ゴム層４１、第２半筒状カバー部材１２側に固定された超低硬度ゴム層５１が互いに密着される。これにより、２本の架空配電線１００の電線接続部１０１と１本の架空配電線１０２の電線接続部１０３とコネクタ１０６は、第１半筒状カバー部材１１の収容空間部２６と第２半筒状カバー部材１２の収容空間部３６内に収容された状態で覆われて密封される。図２の例では、超低硬度ゴム層４１の断面形状は長方形であり、超低硬度ゴム層５１の断面形状は台形であるが、超低硬度ゴム層４１，５１の断面形状は特に限定されない。
ここでいう超低硬度ゴム層４１，５１の超低硬度とは、デュロメーターで硬度10以下であるものであり、硬度が小さすぎてデュロメーターで測定不能なものも含む。
【００２４】
図１と図２の例では、第１半筒状カバー部材１１と第２半筒状カバー部材１２には超低硬度ゴム層４１，５１がそれぞれ配置されているが、図３（Ａ）の例では、第１半筒状カバー部材１１には超低硬度ゴム層は配置されておらず凹部１１Ｔが形成されており、第２半筒状カバー部材１２側だけに超低硬度ゴム層５１が配置されている。図３（Ｂ）の例では、第１半筒状カバー部材１１には超低硬度ゴム層は配置されておらず凹部１１Ｓが形成されており、第２半筒状カバー部材１２側だけに超低硬度ゴム層５１が配置されている。
【００２５】
図３（Ａ）では、超低硬度ゴム層５１の断面形状は六角形であり、図３（Ｂ）では、超低硬度ゴム層５１の断面形状は半円形と矩形を複合した形状である。しかし、超低硬度ゴム層５１の断面形状は任意に選択できる。凹部１１Ｔ、１１Ｓの形状も任意に選択できる。また、逆に第２半筒状カバー部材１２側に凹部を形成して、第１半筒状カバー部材１１側に超低硬度ゴム層を配置しても良い。
このように、超低硬度ゴム層は図２に示すように第１半筒状カバー部材１１と第２半筒状カバー部材１２の両面に配置することが好ましいが、図３（Ａ）と図３（Ｂ）のように第１半筒状カバー部材１１と第２半筒状カバー部材１２の片面だけに形成することができる。超低硬度ゴム層は基底面より１〜２ｍｍ突き出ており、かつ接触面が平面である。ただし、上述した本発明の実施形態は、一例でありこれに限定するものではない。
【００２６】
次に、超低硬度ゴム層４１，５１についてさらに説明する。
本発明の実施形態では、超低硬度ゴム層４１，５１は、ＪＩＳＫ６３００で規定するムーニー粘度ＭＬ１＋４（１２１℃）が１００以上である高分子量のエチレン−プロピレンゴム１００重量部，パラフィン系オイル３００〜６００重量部，および有機過酸化物１〜１５重量部を必須成分とする防水性ゴム組成物である。この防水性ゴム組成物（防水用ゴム組成物ともいう）には高吸水性ポリマーが配合されている。そして、防水性ゴム組成物は、成形加硫して成る。この防水性ゴム組成物は、特許第２６１００６０号公報に開示されている。
【００２７】
（１）防水性ゴム組成物を構成する第１の必須成分は、電気絶縁性のエチレン−ブロピレンゴムであり、これがベースポリマーになっている。このエチレン−プロピレンゴムとしては、エチレン−プロピレン共重合体（ＥＰＭ）と、このＥＰＭに更に第３成分としてジシクロペンタジエン，エチリデンノルボルネン,1,4−ヘキサンジエンのような非共役ジエンを加えて不飽和結合を導入したエチレン−プロピレン−ジエン三元共重合体（ＥＰＤＭ）とをあげることができる。
る。
【００２８】
このエチレン−プロピレンゴムとしては高分子量のものが用いられる。具体的には、ムーニー粘度ＭＬ１＋４（１２１℃）で１００以上のものが用いられる。このムーニー粘度ＭＬ１＋４（１２１℃）が１００より低いものは、低分子量であるため軟らかすぎて形状保持能が小さいので、シート状に成形加硫加工するときに、例えば成形機のロールなどに粘着して成形が困難になったりすることがあるからである。
【００２９】
このエチレン−プロピレンゴムは、通常、その加工性を高めるために、パラフィン系，ナフテン系，アロマティック系などのゴム配合油の所定量を配合した油展品として市販されているが、本発明で用いるエチレン−プロピレンゴム油展品の場合には、配合されているゴム配合油が後述する第２の必須成分であるパラフィン系オイルであり、しかも１００重量部油展品（エチレン−プロピレンゴム１００重量部に対しパラフィン系オイル１００重量部で油展したもの）でそのムーニー粘度ＭＬ１＋４（１００℃）が３５以上、４０部油展品（エチレン−プロピレンゴム１００重量部に対しパラフィン系オイル４０重量部で油展したもの）でそのムーニー粘度ＭＬ１＋４（１２１℃）が５０以上のものである。
なお、ムーニー粘度の温度換算に関しては次のような関係が知られている。
今、ムーニー粘度ＭＬ１＋４（１００℃）をＡ、ムーニー粘度ＭＬ１＋４（１２１℃）をＢとすると、Ａ，Ｂの間には、
Ａ＝１．４×Ｂ（Ａ＞Ｂ）
の関係が成立する。
本発明のムーニー粘度の温度換算も、上記した式に基づいて行われる。
したがって、例えば、上記したムーニー粘度ＭＬ１＋４（１００℃）が３５の油展品のムーニー粘度ＭＬ１＋４（１２１℃）は３５／１．４＝２５になる。
【００３０】
（２）ゴム組成物における第２の必須成分は、パラフィン系オイルである。
パラフィン系オイルは、具体的には、流動パラフィン，パラフィン系プロセスオイルまたはこれらの混合オイルである。このパラフィン系オイルは、前記したエチレン−プロピレンゴムとの相溶性が良好で、後述する防水用ゴム組成物の成形加工時にその防水用ゴム組成物がロールなどに粘着することを防止し、そして得られた防水材を適度に軟質にしてその防水性を確保するために必要な成分である。
【００３１】
これに反し、ナフテン系やアロマティック系のゴム配合油を用いると、防水用ゴム組成物がロールなどに粘着してしまってその成形加工性が悪くなるばかりではなく、上記配合油はエチレン−プロピレンゴムとの相溶性が劣るので時間が経過すると、製造した防水材の表面にブリードしてきてしまう。
パラフィン系オイルのうち、例えば、パラフィン系プロセスオイルを使用する場合、その粘度比重定数（ＶＧＣ）が０．８４９以下、好ましくは０．８１９以下のものを使用することが好ましい。ＶＧＣが大きくなると、そのパラフィン系プロセスオイルは、前記したナフテン系やアロマティク系の性状に近づき、上記したような不都合な問題が生じはじめるからである。
【００３２】
このパラフィン系オイルの配合量は、前記した第１の必須成分のエチレン−プロピレンゴム１００重量部に対し、３００〜６００重量部に設定される。この配合量が３００重量部より少ない場合は、後述する有機過酸化物の配合量とも関係するが、得られた防水材が硬くなりすぎて弾力性を失い、これを電線接続部に巻回しても接続部に密着せず、その結果、防水性が確保されないという問題が生ずる。また、配合量が６００重量部より多い場合は、ゴム組成物が軟らかくなりすぎて、テープ状やシート状に成形加工することが困難になる。好ましい配合量は、エチレン−プロピレンゴム１００重量部に対し３５０〜５００重量部である。
【００３３】
（３）ゴム組成物の第３の必須成分は有機過酸化物である。
有機過酸化物は、具体的には、ジクミルパーオキサイド，ベンゾイルパーオキサイド,1,1−ジ（ｔ−ブチルパーオキシ）3,3,5−トリメチルシクロヘキサン、ジ（ｔ−ブチルパーオキシ）ジイソプロピルベンゼン、2,5−ジメチル−2,5−ジ（ｔ−ブチルパーオキシ）ヘキサン、2,5−ジメチル−2,5−ジ（ｔ−ブチルパーオキシ）ヘキシンなどをあげることができる。
【００３４】
また、加硫助剤としては、イオウ化合物、多官能モノマー、オキシム化合物をあげることができる。このうち、イオウ化合物の代表例としては、イオウ、ジペンタメチレンチウラムテトラスルフィド（ＴＲＡ）；多官能モノマーの代表例としては、ジメタクリル酸エチレングリコール，トリアリルイソシアヌレート，ジビニルベンゼン，ジアリルフタレート，メタフェニレンビスマレイミド，トレイレンビスマレイミド；オキシム化合物の代表例としては、ｐ−キノンジオキシム,P,P′−ベンゾイルキノンジオキシムがある。
【００３５】
添加量は、第１の必須成分のエチレン−プロピレンゴム１００重量部に対し、イオウの場合は０．１〜１．０重量部、他は１．０〜６．０重量部が通常量である。有機過酸化物は、それが有する活性酸素の作用でエチレン−プロピレンゴムに遊離基を発生させ、この遊離基によってゴム分子間を相互に架橋して、イオウによる加硫の場合と同等の効果を実現するために配合される。
しかしながら、エチレン−プロピレンゴムを過酸化物で架橋した場合、得られた加硫体は、イオウによる加硫体の場合よりもその圧縮永久歪みが一般に小さくなる。すなわち、エチレン−プロピレンゴムの過酸化物加硫体は、柔軟で弾性の保持能力が優れているという性状を備えている。
そのため、この加硫体の成形体である防止材で電線接続部を緊締すると、この弾性によって防水材は電線接続部と密着して圧着され、結果として良好な防水性が確保される。しかも、この加硫体は粘着性が小さいので、その緊締の解除、すなわち、解体もスムースに行うことができる。
【００３６】
この有機過酸化物の配合量は、エチレン−プロピレンゴム１００重量部に対し１〜１５重量部に設定される。配合量が１重量部より少ない場合は、ゴム分子間の架橋度合が小さく、得られた過酸化物加硫体の粘着性が大きくなって成形加工性の低下を招き、また１５重量部より多い場合は、架橋度合が大きくなりすぎて、過酸化物加硫体が弾性を失いはじめ、防水性が消失するからである。好ましい配合量は、エチレン−プロピレンゴム１００重量部に対し３〜１０重量部である。
防水用ゴム組成物は以上の成分を必須とするが、更に、高吸水性ポリマーを配合すると、その防水材で電線接続部を接続したとき、その電線接続部に外部から例えば雨や湿気によって水分の浸入があった場合でも、この高吸水性ポリマーが浸入水を吸収するので、電線接続部の防水効果が一層向上して有効である。
【００３７】
このような高吸水性ポリマーとしては、デンプン系，セルロース系，蛋白系のような天然高分子系統のものや、ポリビニルアルコール系，アクリル系，ポリエーテル系などの合成高分子系統のものを用いることができるが、これらのうち、実用上は、合成高分子系統のもの、とりわけ、ポリビニルアルコール系やアクリル系のものが好適である。
【００３８】
なお、この高吸水性ポリマーと合わせて、ポリオキシエチレンアルキルフェニルエーテル，ポリオキシエチレン・ポリオキシプロピレンブロックポリマーのような界面活性剤を配合すると吸水性が一層向上して効果的である。また、他の配合剤として、クロロプレンゴム，アクリロニトリル−ブタジエンゴム，塩素化ポリエチレン，クロロスルホン化ポリエチレンのような耐油性ゴムを配合して防水材である低硬度ゴム層の耐油性を向上させることもできる。ただし、この場合、得られる超低硬度ゴム層の硬さ、弾性の保持能力が低下しないように、これらの配合量は適正に管理されることが必要である。
また、成形加工性を良好にするために、ムーニー粘度が低いエチレン−プロピレンゴムを適量配合してもよい。更に、亜鉛華、クレー，タルクのような無機充填材、キノリン系,p−フェニレンジアミン系，亜リン酸エステル系のような老化防止材なども、防水材の性状を劣化させない範囲で配合することもできる。
【００３９】
本発明の実施形態における低硬度ゴムは、まず上記した各成分を混練して得られる防水用ゴム組成物を、例えば射出成形により金型に充填した後、１４０〜１７０℃で５〜１６分程度加熱することで、エチレン−プロピレンゴムの分子間を架橋することにより柔軟な過酸化物加硫体として製造することができる。
上記した各成分を混練して得られる防水用ゴム組成物を、例えばロール成形機でシート状に成形したのち、１４０〜１７０℃の温度で１０〜２５分間程度加熱して、分子間を架橋することにより柔軟な過酸化物加硫体として製造することができる。このように作成したシートからカバーの側縁及び前記電線挿通壁の全周に合わせて裁断し、カバーに接着剤で貼り合わせるかあるいはカバーの側縁及び前記電線挿通壁の全周にあらかじめ作製した溝にはめることで、低硬度ゴム層とすることができる。
【００４０】
防水用ゴム組成物は柔軟かつ弾力性があるため、緊締力によって接続部に圧着されてそこに密着し、その部分の防水性を確保する。しかも、防水用ゴム組成物は架橋された材料であるため、電線接続部に密着していても融着はしていないので、後日の解体時にもその接続部の解体は容易である。そして、解体後の防水用ゴム組成物（低硬度ゴム層）は再び使用することができる。
【００４１】
過酸化物加硫体は例えばロール成形するときに、変形しない網目状の芯材、例えば目の粗い織物、寒冷紗などと一体に複合することもできる。
【００４２】
このような芯材が複合されている防水材は、低硬度ゴム層のサイズばらつきを小さくすることができる。また、解体時にも防水用ゴム組成物を変形させることなく巻きほぐすことができる。
また、金型に予め成形したポリプロピレン製のカバーをセットし、加硫前の超低硬度ゴムを射出成形することで、カバーの外殻と低硬度ゴム層を一体成形することができる。この場合、射出成形後金型温度を１４０〜１６０℃で５〜１０分間保持することが必要である。
【００４３】
（本発明の実施例）
実施例１〜６,比較例１〜５ 第１表に示した成分を表示の割合（重量部）で混練したのち、ロール成形してシート状にし、そのシートを温度１６０℃で２０分間熱処理して過酸化物加硫体とした。これらの硬さをＪＩＳＫ６３０１Ａ型に準拠して測定し、また圧縮永久歪みをＪＩＳＫ６３０１に準拠（７０℃,２２時間）して測定した。以上の結果をロール成形の状態と一緒に第１表に示した。
【００４４】
【表１】
2010288407.tif 000003
【００４５】
作成したシートからカバーの側縁及び前記電線挿通壁の全周に合わせて裁断してカバーを作成した。
ついで、直径２０ｍｍ,長さ３００ｍｍのケーブルを互いに突き合わせて導体接続を行ない、その導体接続部をカバーで覆った。
ケーブル接続処理後の防水性を、ＪＩＳＣ０９２０で規定する保護等級３にて試験し、その後、接続部を解体した。防水性良好○，防水性不可を×としてそれぞれ評価し、その結果を第１表に示した。
また、接続部の解体後、得られたテープで再びケーブルを接続処理し、そのときの防水性を調べ、その結果も第１表に併記した。
【００４６】
以上の説明で明らかなように、本発明の実施形態における架空配電線用絶縁カバーの超低硬度ゴム層は、ＪＩＳＫ６３００で規定するムーニー粘度ＭＬ１＋４ （１２１℃）が１００以上である高分子量のエチレン−プロピレンゴム１００重量部，パラフィン系オイル３００〜６００重量部，および有機過酸化物１〜１５重量部を必須成分とする防水用ゴム組成物であり、防水用ゴム組成物はカバーの側縁及び前記電線挿通壁の全周に合わせて配置した超低硬度ゴム層であるので、その優れた弾性力で接続部に密着して良好な防水性を確保することができる。また、防水用ゴム組成物は、成形加硫体であるために、粘着性が大きくないので解体性も良好で再使用が可能である。
【００４７】
本発明の架空配電線用絶縁カバーでは、従来行われていた架空配電線用絶縁カバーの両端におけるテープ巻き作業が不要となり、工程短縮が図れ、作業者の危険回避と負担の軽減が可能である。超低硬度ゴム層を保護部収容壁の側縁に形成することで、架空配電線用絶縁カバーを一度閉じたものを再度開いて、再使用（リペア・リユース）することが可能となった。
【００４８】
本発明の架空配電線用絶縁カバーは、架空配線の間接活線工法に適している。架空電線の雪害対策に設けられている電線ヒレも削り取ることが不要となる（ただし、テープ巻きの場合では電線ヒレを削り取ることが必要である。）。間接活線工法により、架空配電線用絶縁カバーを電線接続部に対して取り付けることが最も好ましいが、直接活線工法でも比較的容易に接続が可能であり、取り付け方法を限定するものではない。
【００４９】
ところで、本発明は、上記実施形態に限定されず種々の変形例を採用できる。
例えば、図１の例では、架空配電線用絶縁カバー１０は、２本の架空配電線１００の電線接続部１０１と１本の架空配電線１０２の電線接続部１０３を覆って電気絶縁して保持しているが、１本の架空配電線１００の電線接続部１０１と１本の架空配電線１０２の電線接続部１０３を覆って電気絶縁して保持しても良い。また、架空配電線用絶縁カバー１０は、２本以上あるいは３本以上の架空配電線１００の電線接続部１０１と、２本以上あるいは３本以上の架空配電線１０２の電線接続部１０３とを覆って、電気絶縁して保持してすることができる。
【符号の説明】
【００５０】
１０            架空配電線用絶縁カバー
１１            第１半筒状カバー部材
１２            第２半筒状カバー部材
１３            ヒンジ
２１            保護部収容壁
２２，２３      電線挿通壁
２４，２５      側縁
２６，３６      収容空間部
３１            保護部収容壁
３２，３３      電線挿通壁
３４，３５      側縁
４１，５１      超低硬度ゴム層
１００          架空配電線
１０１          電線接続部
１０２          架空配電線
１０３          電線接続部
【図１】
2010288407.tif 000004
【図２】
2010288407.tif 000005
【図３】
2010288407.tif 000006
【図４】
2010288407.tif 000007